ШИХТА ДЛЯ ПРЯМОГО ВОССТАНОВЛЕНИЯ ЖЕЛЕЗА, СПОСОБ ПРОИЗВОДСТВА ШИХТЫ ДЛЯ ПРЯМОГО ВОССТАНОВЛЕНИЯ ЖЕЛЕЗА И СПОСОБ ПРОИЗВОДСТВА ЖЕЛЕЗА ПРЯМОГО ВОССТАНОВЛЕНИЯ

1. Шихта для прямого восстановления железа в шахтной печи, содержащая:
слой покрытия, который имеет пористость ОТ 20 до 50 об.% или более.
2. Шихта по п. 1,
в которой слой покрытия включает, по меньшей мере, один из оксидов, выбранный из оксида Ca и оксида Mg.
3. Способ производства шихты для прямого восстановления железа в шахтной печи, причем способ включает:
нанесение на шихту покрытия в виде суспензии, содержащей, по меньшей мере, одно из веществ, выбранных из гидроксида кальция, гидроксида магния и гидрата цемента;
2
выпаривание влаги, содержащейся в шихте с покрытием, с применением газа, не содержащего CO, перед загрузкой шихты с покрытием в шахтную печь; и
2
удаление химически связанной воды, содержащейся в шихте с покрытием, при температуре дегидратации или выше с применением газа, не содержащего водяного пара HO.
4. Способ по п. 3, в котором
при нанесении покрытия шихту покрывают суспензией с применением способа погружения или способа распыления.
5. Способ производства железа прямого восстановления, причем способ включает:
загрузку шихты по п. 1 или 2, в шахтную печь при температуре, превышающей комнатную температуру и
восстановление в восстановительной атмосфере шахтной печи с применением газа-восстановителя, содержащего водород.
6. Способ по п. 5, дополнительно включающий в себя:
предварительный подогрев шихты до температуры, превышающей комнатную температуру, перед загрузкой шихты с покрытием в шахтную печь.